【手続補正書】
【提出日】平成18年12月5日(2006.12.5)
【手続補正１】
【補正対象書類名】特許請求の範囲
【補正対象項目名】全文
【補正方法】変更
【補正の内容】
【特許請求の範囲】
【請求項１】
画像形成装置に用いられるシームレスベルトであって、少なくとも、熱可塑性樹脂と、該熱可塑性樹脂１００質量部に対して５〜５０質量部のポリエーテルエステルアミドとを含み、更にペンタエリスリトール型ホスファイト化合物、下記一般式（１）で示される化合物、下記一般式（２）で示される化合物及びアルキルアシッドホスフェート化合物から選ばれる少なくとも１つを、前記ポリエーテルエステルアミドに対して総量で０．０５〜１０質量％含有することを特徴とするシームレスベルト。
【化１】
2005202297.tif 000001
（式中、Ｒ１は炭素数１〜３０のアルキル基、アリール基又はアラルキル基を示す。Ｒ２、Ｒ３、Ｒ４、Ｒ５、Ｒ７及びＲ８はそれぞれ独立に水素又は炭素数１〜１０のアルキル基、アリール基、アラルキル基を示す。Ｒ６は水素又は炭素数１〜４のアルキル基を示す。）
【請求項２】
ペンタエリスリトール型ホスファイト化合物、前記一般式（１）で示される化合物、前記一般式（２）で示される化合物及びアルキルアシッドホスフェートから選ばれる少なくとも１つを、前記ポリエーテルエステルアミドに対して総量で０．２〜４質量部含有することを特徴とする請求項１記載のシームレスベルト。
【請求項３】
前記ポリエーテルエステルアミドに対して、ペンタエリスリトール型ホスファイト化合物、前記一般式（１）で示される化合物、前記一般式（２）で示される化合物から選ばれる少なくとも１つを総量で０．０５〜１質量％、及びアルキルアシッドホスフェート化合物を０．５〜３質量％含有することを特徴とする請求項２記載のシームレスベルト。
【請求項４】
前記熱可塑性樹脂が、熱可塑性フッ素系樹脂、アクリロニトリル・ブタジエン・スチレン系共重合樹脂、ポリオキシメチレン系樹脂、ポリカーボネート系樹脂及びポリアルキレンテレフタレート系樹脂から選ばれることを特徴とする請求項１〜３の何れか一項に記載の
シームレスベルト。
【請求項５】
電気抵抗値Ｒが５×１０５Ω≦Ｒ≦１×１０１０Ωの範囲にあり、且つ該電気抵抗値のばらつきが１０未満であることを特徴とする請求項１〜４の何れか一項に記載のシームレスベルト。
【請求項６】
環状ダイスを用いた押出し成形により成形されたものであることを特徴とする請求項１〜５の何れか一項に記載のシームレスベルト。
【請求項７】
像担持体に形成された静電潜像を現像剤により可視化し、これを転写材上に転写して定着させることにより画像を形成する画像形成装置であって、請求項１〜６の何れか一項に記載のシームレスベルトを有することを特徴とする画像形成装置。
【請求項８】
前記シームレスベルトを中間転写ベルト及び／又は転写搬送ベルトとして用いることを特徴とする請求項７記載の画像形成装置。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
本発明のシームレスベルトは、画像形成装置に用いられるシームレスベルトであって、少なくとも、熱可塑性樹脂と、該熱可塑性樹脂１００質量部に対して５〜５０質量部のポリエーテルエステルアミドとを含み、更にペンタエリスリトール型ホスファイト化合物、下記一般式（１）で示される化合物、下記一般式（２）で示される化合物及びアルキルアシッドホスフェート化合物から選ばれる少なくとも１つを、前記ポリエーテルエステルアミドに対して総量で０．０５〜１０質量％含有することを特徴とする。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】変更
【補正の内容】
【００１９】
本発明のシームレスベルトは、画像形成装置に用いられるシームレスベルトであって、少なくとも、熱可塑性樹脂と、該熱可塑性樹脂１００質量部に対して５〜５０質量部のポリエーテルエステルアミドとを含み、更にペンタエリスリトール型ホスファイト化合物、下記一般式（１）で示される化合物、下記一般式（２）で示される化合物及びアルキルアシッドホスフェート化合物から選ばれる少なくとも１つを、前記該ポリエーテルエステルアミドに対して総量で０．０５〜１０質量％含有することを特徴とする。
【手続補正６】
【補正対象書類名】明細書
【補正対象項目名】００２１
【補正方法】変更
【補正の内容】
【００２１】
本発明者等は、シームレスベルトの構成において、熱可塑性樹脂中にポリエーテルエステルアミドと、ペンタエリスリトール型ホスファイト化合物、上記一般式（１）で示される化合物、上記一般式（２）で示される化合物及びアルキルアシッドホスフェート化合物から選ばれる少なくとも１つを含有させることにより、ベルトの表面性が悪化したり耐引き裂き特性が低下したりする問題を解決できることを見出した。
【手続補正７】
【補正対象書類名】明細書
【補正対象項目名】００２２
【補正方法】変更
【補正の内容】
【００２２】
本発明において、ペンタエリスリトール型ホスファイト化合物、上記一般式（１）で示される化合物、上記一般式（２）で示される化合物及びアルキルアシッドホスフェート化合物を、ポリエーテルエステルアミドに加えて熱可塑性樹脂中に添加することにより、熱可塑性樹脂中でのポリエーテルエステルアミドの分散性が飛躍的に向上するため、該ポリエーテルエステルアミドを熱可塑性樹脂中で非常に均一に分散させることができる。従って、このような熱可塑性樹脂を用いることにより、従来のものに比べて耐引き裂き性が著しく向上したシームレスベルトを得られるという効果が得られる。このことは、ペンタエリスリトール型ホスファイト化合物、上記一般式（１）で示される化合物、上記一般式（２）で示される化合物及びアルキルアシッドホスフェート化合物が熱可塑性樹脂とポリエーテルエステルアミドとの相溶化剤的な作用を有していることによると考えられる。
【手続補正８】
【補正対象書類名】明細書
【補正対象項目名】００２３
【補正方法】変更
【補正の内容】
【００２３】
ここで、特公平０８−００７５０５号公報には熱可塑性樹脂とポリエーテルエステルアミドを含有した制電性エンドレスベルトの記載があるが、本発明の必須成分である、ペンタエリスリトール型ホスファイト化合物、上記一般式（１）で示される化合物、上記一般式（２）で示される化合物及びアルキルアシッドホスフェート化合物に関する記載は一切なく、本発明のシームレスベルトを何ら示唆するものではない。
【手続補正９】
【補正対象書類名】明細書
【補正対象項目名】００２８
【補正方法】変更
【補正の内容】
【００２８】
また、特開平１１−０２４４２５号公報には、中間転写体の最外層に酸化防止剤や加水分解防止剤などの耐候性付与剤を１〜１０重量％含有した中間転写体が記載されている。しかしながら該公報において、耐候性付与剤としては一般的に使用される多種多様な酸化防止剤、加水分解防止剤等を特に制限なく使用でき、該公報において耐候性付与剤を添加する目的は中間転写体表面の劣化を防止することによる飛び散り画像の低減であり、本発明において、ペンタエリスリトール型ホスファイト化合物、上記一般式（１）で示される化合物、上記一般式（２）で示される化合物及びアルキルアシッドホスフェート化合物から選ばれる少なくとも１つを添加する目的である熱可塑性樹脂とポリエーテルエステルアミドの相溶性を向上されることによる耐引き裂き特性の向上とは全く異なるものであると同時に、該公報には本発明のシームレスベルトの必須成分であるポリエーテルエステルアミドの記載がなく、本発明を何ら示唆するものではない。
【手続補正１０】
【補正対象書類名】明細書
【補正対象項目名】００３２
【補正方法】削除
【補正の内容】
【手続補正１１】
【補正対象書類名】明細書
【補正対象項目名】００７３
【補正方法】削除
【補正の内容】
【手続補正１２】
【補正対象書類名】明細書
【補正対象項目名】００７４
【補正方法】変更
【補正の内容】
【００７４】
［実施例２］
シームレスベルトの材料の配合を表１に示すように変更し、溶融混練温度、押出成形温度を１９０〜２２０℃とした以外は、実施例１と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正１３】
【補正対象書類名】明細書
【補正対象項目名】００７５
【補正方法】変更
【補正の内容】
【００７５】
［実施例３］
シームレスベルトの材料の配合を表１に示すように変更し、溶融混練温度、押出成形温度を１９０〜２１０℃とした以外は、実施例１と同様の方法によりシームレスベルトを作
製した。得られたベルトについて、実施例１と同様に電気特性試験、画像出力試験、耐引き裂き性試験及び耐電圧特性試験をそれぞれ行い評価した。評価結果を表２に示す。
【手続補正１４】
【補正対象書類名】明細書
【補正対象項目名】００７６
【補正方法】変更
【補正の内容】
【００７６】
［実施例４］
シームレスベルトの材料の配合を表１に示すように変更した以外は実施例１と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正１５】
【補正対象書類名】明細書
【補正対象項目名】００７７
【補正方法】変更
【補正の内容】
【００７７】
［実施例５］
シームレスベルトの材料の配合を表１に示すように変更し、溶融混練温度、押出成形温度を２００〜２２０℃とした以外は、実施例１と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正１６】
【補正対象書類名】明細書
【補正対象項目名】００７８
【補正方法】変更
【補正の内容】
【００７８】
［実施例６］
シームレスベルトの材料の配合を表１に示すように変更した以外は実施例１と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正１７】
【補正対象書類名】明細書
【補正対象項目名】００７９
【補正方法】変更
【補正の内容】
【００７９】
［実施例７］
シームレスベルトの材料の配合を表１に示すように変更した以外は実施例５と同様の方法によりシームレスベルトを作製した。得られたベルトについて、実施例１と同様に電気特性試験、画像出力試験、耐引き裂き性試験及び耐電圧特性試験をそれぞれ行い評価した
。評価結果を表２に示す。
【手続補正１８】
【補正対象書類名】明細書
【補正対象項目名】００８０
【補正方法】変更
【補正の内容】
【００８０】
［実施例８］
シームレスベルトの材料の配合を表１に示すように変更した以外は実施例２と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正１９】
【補正対象書類名】明細書
【補正対象項目名】００８１
【補正方法】削除
【補正の内容】
【手続補正２０】
【補正対象書類名】明細書
【補正対象項目名】００８２
【補正方法】変更
【補正の内容】
【００８２】
［実施例９］
シームレスベルトの材料の配合を表１に示すように変更した以外は実施例１と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正２１】
【補正対象書類名】明細書
【補正対象項目名】００８３
【補正方法】変更
【補正の内容】
【００８３】
［実施例１０］
シームレスベルトの材料の配合を表１に示すように変更した以外は実施例１と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正２２】
【補正対象書類名】明細書
【補正対象項目名】００８４
【補正方法】変更
【補正の内容】
【００８４】
［実施例１１］
シームレスベルトの材料の配合を表１に示すように変更した以外は実施例２と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正２３】
【補正対象書類名】明細書
【補正対象項目名】００８５
【補正方法】削除
【補正の内容】
【手続補正２４】
【補正対象書類名】明細書
【補正対象項目名】００８６
【補正方法】変更
【補正の内容】
【００８６】
［実施例１２］
シームレスベルトの材料の配合を表１に示すように変更した以外は実施例１と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正２５】
【補正対象書類名】明細書
【補正対象項目名】００８７
【補正方法】変更
【補正の内容】
【００８７】
［実施例１３］
シームレスベルトの材料の配合を表１に示すように変更した以外は実施例３と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正２６】
【補正対象書類名】明細書
【補正対象項目名】００８８
【補正方法】変更
【補正の内容】
【００８８】
［実施例１４］
シームレスベルトの材料の配合を表１に示すように変更した以外は実施例１と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正２７】
【補正対象書類名】明細書
【補正対象項目名】００８９
【補正方法】変更
【補正の内容】
【００８９】
［実施例１５］
シームレスベルトの材料の配合を表１に示すように変更した以外は実施例２と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正２８】
【補正対象書類名】明細書
【補正対象項目名】００９０
【補正方法】変更
【補正の内容】
【００９０】
［実施例１６］
シームレスベルトの材料の配合を表１に示すように変更した以外は実施例５と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正２９】
【補正対象書類名】明細書
【補正対象項目名】００９１
【補正方法】変更
【補正の内容】
【００９１】
［実施例１７］
シームレスベルトの材料の配合を表１に示すように変更した以外は実施例１と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正３０】
【補正対象書類名】明細書
【補正対象項目名】００９２
【補正方法】変更
【補正の内容】
【００９２】
［実施例１８］
シームレスベルトの材料の配合を表１に示すように変更した以外は実施例３と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正３１】
【補正対象書類名】明細書
【補正対象項目名】００９３
【補正方法】削除
【補正の内容】
【手続補正３２】
【補正対象書類名】明細書
【補正対象項目名】００９４
【補正方法】変更
【補正の内容】
【００９４】
［比較例１］
シームレスベルトの材料の配合を表１に示すように変更した以外は実施例２と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正３３】
【補正対象書類名】明細書
【補正対象項目名】００９８
【補正方法】変更
【補正の内容】
【００９８】
［比較例５］
シームレスベルトの材料の配合を表１に示すように変更した以外は実施例５と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正３４】
【補正対象書類名】明細書
【補正対象項目名】００９９
【補正方法】削除
【補正の内容】
【手続補正３５】
【補正対象書類名】明細書
【補正対象項目名】０１００
【補正方法】変更
【補正の内容】
【０１００】
［比較例６］  
シームレスベルトの材料の配合を表１に示すように変更した以外は実施例５と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正３６】
【補正対象書類名】明細書
【補正対象項目名】０１０１
【補正方法】削除
【補正の内容】
【手続補正３７】
【補正対象書類名】明細書
【補正対象項目名】０１０２
【補正方法】変更
【補正の内容】
【０１０２】
［比較例７］
シームレスベルトの材料の配合を表１に示すように変更した以外は実施例３と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正３８】
【補正対象書類名】明細書
【補正対象項目名】０１０３
【補正方法】変更
【補正の内容】
【０１０３】
［比較例８］
シームレスベルトの材料の配合を表１に示すように変更した以外は実施例２と同様の方法によりシームレスベルトを作製した。得られたベルトについて、実施例１と同様に電気特性試験、画像出力試験、耐引き裂き性試験及び耐電圧特性試験をそれぞれ行い評価した。評価結果を表２に示す。
【手続補正３９】
【補正対象書類名】明細書
【補正対象項目名】０１０４
【補正方法】変更
【補正の内容】
【０１０４】
【表１】
2005202297.tif 000002
【手続補正４０】
【補正対象書類名】明細書
【補正対象項目名】０１０５
【補正方法】変更
【補正の内容】
【０１０５】
表中の各記号は以下の物質名を示す。
Ａ：ポリフッ化ビニリデン樹脂（商品名；ＫＦポリマー＃８５０ 呉羽化学工業（株）製
）
Ｂ：アクリロニトリル・ブタジエン・スチレン共重合樹脂（商品名；トヨラック６００
東レ（株）製）
Ｃ：ポリオキシメチレン樹脂（商品名；テナック２０１０ 旭化成（株）製）
Ｄ：ポリカーボネート樹脂（商品名；タフロンＡＣ３０１０ 出光石油化学（株）製）
Ｅ：ポリブチレンテレフタレート樹脂（商品名；ジュラネックス８００ＦＰ ウィンテッ
クポリマー（株）製）
Ｆ：ポリエーテルエステルアミド（商品名；ペレスタットＮＣ６３２１ 三洋化成工業（
株）製）
Ｇ：導電性カーボンブラック（商品名；デンカブラック 電気化学工業（株）製）
Ｈ：ペンタエリスリトール型ホスファイト（商品名；アデカスタブＰＥＰ−３６）
Ｉ：一般式（１）で表されるホスファイト（商品名；アデカスタブＨＰ−１０）
Ｊ：一般式（２）で表されるホスファイト（商品名；アデカスタブ２１１２）
Ｋ：アルキルアシッドホスフェート（商品名；アデカスタブＡＸ−７１）
Ｌ：その他のリン系酸化防止剤（商品名；アデカスタブ３０１０）
Ｍ：イオウ系酸化防止剤（商品名；アデカスタブＡＯ−４１２Ｓ）
【手続補正４１】
【補正対象書類名】明細書
【補正対象項目名】０１０６
【補正方法】変更
【補正の内容】
【０１０６】
【表２】
2005202297.tif 000003